(57)【特許請求の範囲】
【請求項１】
下記化学式１で表される化合物：
［化学式１］
【化１】
0006891381.tif 000020
前記化学式１において、
Ｒ１、Ｒ２、Ｒ５およびＲ６は、互いに同一または異なり、それぞれ独立に、水素；または重水素であり、
ｍは、０〜４の整数であり、ｍが２以上の場合、Ｒ６は、互いに同一または異なり、
Ｒ３およびＲ４は、互いに同一または異なり、それぞれ独立に、フェニル基もしくは炭素数１から３０のアルキル基によって置換されているか、あるいは置換基を有さない単環のシクロアルキル基であり、
Ｘ１およびＸ２は、フッ素である。
【請求項２】
前記Ｒ３およびＲ４は、互いに同一または異なり、それぞれ独立に、アルキル基、またはフェニル基で置換もしくは非置換のシクロヘキシル基である、
請求項１に記載の化合物。
【請求項３】
前記Ｒ３およびＲ４は、互いに同一または異なり、それぞれ独立に、フェニル基で置換もしくは非置換のシクロアルキル基である、
請求項１に記載の化合物。
【請求項４】
前記Ｒ１、Ｒ３およびＲ４は、下記表１から選択され、
前記Ｘ１およびＸ２は、下記表３から選択されるものである、
請求項１に記載の化合物：
［表１］
【表２】
0006891381.tif 000021
【表３】
0006891381.tif 000022
【表４】
0006891381.tif 000023
［表３］
【表８】
0006891381.tif 000024
。
【請求項５】
前記化学式１で表される化合物は、最大吸収ピークが４８０ｎｍ〜５９０ｎｍである、
請求項１から４のいずれか一項に記載の化合物。
【請求項６】
前記化学式１で表される化合物は、最大発光ピークが４９０ｎｍ〜６００ｎｍである、
請求項１から５のいずれか一項に記載の化合物。
【請求項７】
樹脂マトリックス；および
前記樹脂マトリックス内に分散した、請求項１〜６のいずれか１項に記載の化学式１で表される化合物
を含む
色変換フィルム。
【請求項８】
請求項７に記載の色変換フィルムを含む
バックライトユニット。
【請求項９】
請求項８に記載のバックライトユニットを含む
ディスプレイ装置。
【発明の詳細な説明】
【技術分野】
【０００１】
本発明は、化合物およびこれを含む色変換フィルム、バックライトユニットおよびディスプレイ装置に関する。
【０００２】
本明細書は、２０１８年４月３０日付で韓国特許庁に出願された韓国特許出願第１０−２０１８−００４９５４３号の出願日の利益を主張し、その内容はすべて本明細書に組み込まれる。
【背景技術】
【０００３】
既存の発光ダイオード（ＬＥＤ）は、青色光発光ダイオードに緑色燐光体および赤色燐光体を混合するか、ＵＶ光放出発光ダイオードに黄色燐光体および青−緑色燐光体を混合して得られる。しかし、このような方式は色相を制御しにくく、これによって演色性が良くない。したがって、色再現率が低下する。
【０００４】
このような色再現率の低下を克服し、生産費用を低減するために、量子ドットをフィルム化して青色ＬＥＤに結合させる方式で緑色および赤色を実現する方式が、最近試みられている。しかし、カドミウム系の量子ドットは安全性の問題があり、その他の量子ドットはカドミウム系に比べて効率が大きく劣る。また、量子ドットは、酸素および水に対する安定度に劣り、凝集される場合、その性能が著しく低下するという欠点がある。さらに、量子ドットの生産時、その大きさを一定に維持しにくく、生産単価が高い。
【発明の概要】
【発明が解決しようとする課題】
【０００５】
本明細書は、化合物、これを含む色変換フィルム、バックライトユニットおよびディスプレイ装置を提供する。
【課題を解決するための手段】
【０００６】
本明細書の一実施態様によれば、下記化学式１で表される化合物を提供する。
［化学式１］
【化１】
0006891381.tif 000002
前記化学式１において、
Ｒ１、Ｒ２、Ｒ５およびＲ６は、互いに同一または異なり、それぞれ独立に、水素；重水素；シアノ基；ニトロ基；イミド基；アミド基；カルボニル基；エステル基；置換もしくは非置換のフルオロアルキル基；置換もしくは非置換のスルホニル基；置換もしくは非置換のスルホンアミド基；置換もしくは非置換のアルキル基；置換もしくは非置換のシクロアルキル基；置換もしくは非置換のアルコキシ基；置換もしくは非置換のアリールオキシ基；置換もしくは非置換のアリール基；または置換もしくは非置換のヘテロアリール基であり、
ｍは、０〜４の整数であり、ｍが２以上の場合、Ｒ６は、互いに同一または異なり、
Ｒ３およびＲ４は、互いに同一または異なり、それぞれ独立に、置換もしくは非置換のシクロアルキル基；または置換もしくは非置換のアリールオキシ基であり、
Ｘ１およびＸ２は、互いに同一または異なり、それぞれ独立に、ハロゲン基；シアノ基；ニトロ基；イミド基；アミド基；カルボニル基；エステル基；置換もしくは非置換のフルオロアルキル基；置換もしくは非置換のスルホニル基；置換もしくは非置換のスルホンアミド基；置換もしくは非置換のアルコキシ基；置換もしくは非置換のアリールオキシ基；または置換もしくは非置換のアリール基であるか、前記Ｘ１およびＸ２が互いに結合して置換もしくは非置換の環を形成する。
【０００７】
本明細書のもう一つの実施態様によれば、樹脂マトリックス；および前記樹脂マトリックス内に分散した、前記化学式１で表される化合物を含む色変換フィルムを提供する。
【０００８】
本明細書のもう一つの実施態様によれば、前記色変換フィルムを含むバックライトユニットを提供する。
【０００９】
本明細書のもう一つの実施態様によれば、前記バックライトユニットを含むディスプレイ装置を提供する。
【発明の効果】
【００１０】
本明細書の一実施態様に係る化合物は、化学式１の構造においてＲ３とＲ４にシクロアルキル基のようなバルキーな構造の置換基が結合する場合、耐光性に優れた緑色および赤色発光を示す。したがって、本明細書に記載の化合物を色変換フィルムの蛍光物質として用いることにより、輝度および色再現率に優れ、耐光性に優れた色変換フィルムを提供することができる。
【００１１】
特に、Ｒ３およびＲ４がシクロアルキル基；またはアリールオキシ基の場合、水素またはアリール基の場合より短波長領域で緑色発光が可能であり、色変換フィルムにおける耐久性を向上させる効果がある。
【図面の簡単な説明】
【００１２】
【図１】本明細書の一実施態様に係る色変換フィルムをバックライトに適用した模式図である。
【発明を実施するための形態】
【００１３】
以下、本明細書についてより詳細に説明する。
【００１４】
本明細書の一実施態様によれば、前記化学式１で表される化合物を提供する。
【００１５】
本明細書の一実施態様によれば、前記Ｒ３およびＲ４がシクロアルキル基；またはアリールオキシ基の場合、水素またはアリール基の場合より短波長領域で発光する特徴を有するので、色変換フィルムにおいて耐久性が向上する。
【００１６】
本明細書において、ある部分がある構成要素を「含む」とする時、これは、特に反対の記載がない限り、他の構成要素を除くのではなく、他の構成要素をさらに包含できることを意味する。
【００１７】
本明細書において、ある部材が他の部材の「上に」位置しているとする時、これは、ある部材が他の部材に接している場合のみならず、２つの部材の間にさらに他の部材が存在する場合も含む。
【００１８】
本明細書において、置換基の例示は以下に説明するが、これに限定されるものではない。
【００１９】
前記「置換」という用語は、化合物の炭素原子に結合した水素原子が他の置換基に変わることを意味し、置換される位置は、水素原子が置換される位置すなわち、置換基が置換可能な位置であれば限定せず、２以上置換される場合、２以上の置換基は、互いに同一であるか、異なっていてもよい。
【００２０】
本明細書において、「置換もしくは非置換の」という用語は、重水素；ハロゲン基；シアノ基；ニトロ基；カルボニル基；カルボキシ基（−ＣＯＯＨ）；エーテル基；エステル基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアリール基；および置換もしくは非置換のヘテロ環基からなる群より選択された１または２以上の置換基で置換されているか、前記例示された置換基のうちの２以上の置換基が連結された置換基で置換されるか、もしくはいずれの置換基も有しないことを意味する。例えば、「２以上の置換基が連結された置換基」は、ビフェニル基であってもよい。すなわち、ビフェニル基は、アリール基であってもよく、２個のフェニル基が連結された置換基と解釈されてもよい。
【００２１】
本明細書において、
【化２】
0006891381.tif 000003
は、他の置換基または結合部に結合する部位を意味する。
【００２２】
本明細書において、ハロゲン基は、フッ素、塩素、臭素、またはヨウ素になってもよい。
【００２３】
本明細書において、イミド基は、−Ｃ（＝Ｏ）ＮＲ１００Ｒ１０１であり、前記Ｒ１００およびＲ１０１は、互いに同一または異なり、それぞれ独立に、ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２４】
本明細書において、アミド基は、−Ｃ（＝Ｏ）ＮＨＲ１０２であり、Ｒ１０２は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２５】
本明細書において、カルボニル基は、−Ｃ（＝Ｏ）Ｒ１０３であり、Ｒ１０３は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２６】
本明細書において、エーテル基は、エーテルの酸素が炭素数１〜２５の直鎖、分枝鎖もしくは環鎖アルキル基；または炭素数６〜３０の単環もしくは多環のアリール基で置換されていてもよい。
【００２７】
本明細書において、エステル基は、−Ｃ（＝Ｏ）ＯＲ１０４および−ＯＣ（＝Ｏ）Ｒ１０５であり、前記Ｒ１０４またはＲ１０５は、互いに同一または異なり、それぞれ独立に、ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数１〜２０の直鎖もしくは分枝鎖のフルオロアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２８】
本明細書において、フルオロアルキル基は、直鎖もしくは分枝鎖であってもよく、炭素数は特に限定されないが、１〜３０のものが好ましい。具体的には、トリフルオルメチル基、パーフルオルエチル基などがあるが、これらに限定されるものではない。
【００２９】
本明細書において、スルホニル基は、−ＳＯ２Ｒ１０６であってもよいし、前記Ｒ１０６は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００３０】
本明細書において、スルホンアミド基は、−ＳＯ２ＮＲ１０７Ｒ１０８および−ＮＲ１０７ＳＯ２Ｒ１０８であってもよいし、前記Ｒ１０７またはＲ１０８は、互いに同一または異なり、それぞれ独立に、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００３１】
本明細書において、前記アルキル基は、直鎖もしくは分枝鎖であってもよく、炭素数は特に限定されないが、１〜３０のものが好ましい。具体例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチルブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これらに限定されるものではない。
【００３２】
本明細書において、シクロアルキル基は特に限定されないが、炭素数３〜３０のものが好ましく、具体的には、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これらに限定されるものではない。
【００３３】
本明細書において、前記アルコキシ基は、直鎖、分枝鎖もしくは環鎖であってもよい。アルコキシ基の炭素数は特に限定されないが、炭素数１〜３０のものが好ましい。具体的には、メトキシ、エトキシ、ｎ−プロポキシ、イソプロポキシ、ｎ−ブトキシ、イソブトキシ、ｔｅｒｔ−ブトキシ、ｓｅｃ−ブトキシ、ｎ−ペンチルオキシ、ネオペンチルオキシ、イソペンチルオキシ、ｎ−ヘキシルオキシ、３，３−ジメチルブチルオキシ、２−エチルブチルオキシ、ｎ−オクチルオキシ、ｎ−ノニルオキシ、ｎ−デシルオキシ、ベンジルオキシ、ｐ−メチルベンジルオキシなどになってもよいが、これらに限定されるものではない。
【００３４】
本明細書において、アリール基は特に限定されないが、炭素数６〜３０のものが好ましく、前記アリール基は、単環式もしくは多環式であってもよい。
【００３５】
前記アリール基が単環式アリール基の場合、炭素数は特に限定されないが、炭素数６〜３０のものが好ましい。具体的には、単環式アリール基としては、フェニル基、ビフェニル基、ターフェニル基などになってもよいが、これらに限定されるものではない。
【００３６】
前記アリール基が多環式アリール基の場合、炭素数は特に限定されないが、炭素数１０〜３０のものが好ましい。具体的には、多環式アリール基としては、ナフチル基、アントラセニル基、フェナントリル基、トリフェニル基、ピレニル基、ペリレニル基、クリセニル基、フルオレニル基などになってもよいが、これらに限定されるものではない。
【００３７】
本明細書において、前記フルオレニル基は置換されていてもよいし、隣接した置換基が互いに結合して環を形成してもよい。
【００３８】
前記フルオレニル基が置換される場合、
【化３】
0006891381.tif 000004
などになってもよい。ただし、これらに限定されるものではない。
【００３９】
本明細書において、アリールオキシ基のアリール基は、前述したアリール基の例示の通りである。具体的には、アリールオキシ基としては、フェノキシ基、ｐ−トリルオキシ基、ｍ−トリルオキシ基、３，５−ジメチル−フェノキシ基、２，４，６−トリメチルフェノキシ基、ｐ−ｔｅｒｔ−ブチルフェノキシ基、３−ビフェニルオキシ基、４−ビフェニルオキシ基、１−ナフチルオキシ基、２−ナフチルオキシ基、４−メチル−１−ナフチルオキシ基、５−メチル−２−ナフチルオキシ基、１−アントリルオキシ基、２−アントリルオキシ基、９−アントリルオキシ基、１−フェナントリルオキシ基、３−フェナントリルオキシ基、９−フェナントリルオキシ基などがあり、アリールチオキシ基としては、フェニルチオキシ基、２−メチルフェニルチオキシ基、４−ｔｅｒｔ−ブチルフェニルチオキシ基などがあり、アリールスルホキシ基としては、ベンゼンスルホキシ基、ｐ−トルエンスルホキシ基などがあるが、これらに限定されるものではない。
【００４０】
本明細書において、ヘテロアリール基は、炭素でない原子、異種原子を１以上含むものであって、具体的には、前記異種原子は、Ｏ、Ｎ、Ｓｅ、およびＳなどからなる群より選択される原子を１以上含むことができる。炭素数は特に限定されないが、炭素数２〜３０のものが好ましく、前記ヘテロアリール基は、単環式もしくは多環式であってもよい。ヘテロ環基の例としては、チオフェン基、フラニル基、ピロール基、イミダゾリル基、チアゾリル基、オキサゾリル基、オキサジアゾリル基、ピリジル基、ビピリジル基、ピリミジル基、トリアジニル基、トリアゾリル基、アクリジル基、ピリダジニル基、ピラジニル基、キノリニル基、キナゾリニル基、キノキサリニル基、フタラジニル基、ピリドピリミジル基、ピリドピラジニル基、ピラジノピラジニル基、イソキノリニル基、インドリル基、カルバゾリル基、ベンズオキサゾリル基、ベンズイミダゾリル基、ベンゾチアゾリル基、ベンゾカルバゾリル基、ベンゾチオフェン基、ジベンゾチオフェン基、ベンゾフラニル基、フェナントロリニル基（ｐｈｅｎａｎｔｈｒｏｌｉｎｅ）、イソオキサゾリル基、チアジアゾリル基、フェノチアジニル基、およびジベンゾフラニル基などがあるが、これらに限定されるものではない。
【００４１】
本明細書において、ヘテロ環基は、単環もしくは多環であってもよいし、芳香族、脂肪族、または芳香族と脂肪族との縮合環であってもよいし、前記ヘテロアリール基の例示の中から選択されてもよい。
【００４２】
本明細書の一実施態様において、前記Ｒ３およびＲ４は、互いに同一または異なり、それぞれ独立に、置換もしくは非置換のシクロヘキシル基；置換もしくは非置換のシクロペンチル基；置換もしくは非置換のシクロヘプチル基；置換もしくは非置換のシクロオクチル基；または置換もしくは非置換のフェノキシ基である。
【００４３】
本明細書の一実施態様において、前記Ｒ３およびＲ４は、互いに同一または異なり、それぞれ独立に、置換もしくは非置換のシクロヘキシル基；または置換もしくは非置換のフェノキシ基である。
【００４４】
本明細書の一実施態様において、前記Ｒ３およびＲ４は、互いに同一または異なり、それぞれ独立に、アルキル基、シアノ基、フルオロアルキル基、アルコキシ基、またはアリール基で置換もしくは非置換のシクロヘキシル基；またはアルキル基、シアノ基、フルオロアルキル基，アルコキシ基、またはアリール基で置換もしくは非置換のフェノキシ基である。
【００４５】
本明細書の一実施態様において、前記Ｒ３およびＲ４は、互いに同一または異なり、それぞれ独立に、アルキル基、アリール基、またはアルコキシ基で置換もしくは非置換のシクロヘキシル基；またはアルキル基、シアノ基、フルオロアルキル基、またはアリール基で置換もしくは非置換のフェノキシ基である。
【００４６】
本明細書の一実施態様において、前記Ｒ３およびＲ４は、互いに同一または異なり、それぞれ独立に、メチル基、エチル基、プロピル基、ブチル基、フェニル基、ナフチル基、またはメトキシ基で置換もしくは非置換のシクロヘキシル基；またはメチル基、エチル基、プロピル基、ブチル基、シアノ基、トリフルオロメチル基、またはフェニル基で置換もしくは非置換のフェノキシ基である。
【００４７】
本明細書の一実施態様において、前記Ｒ３およびＲ４は、互いに同一または異なり、それぞれ独立に、アリール基で置換されたシクロヘキシル基である。
【００４８】
本明細書の一実施態様において、前記Ｒ３およびＲ４は、互いに同一または異なり、それぞれ独立に、アルキル基またはアリール基で置換されたシクロアルキル基である。
【００４９】
本明細書の一実施態様において、前記Ｒ３およびＲ４がアリール基で置換されたシクロアルキル基である。前記Ｒ３およびＲ４がアルキルで置換されたシクロアルキル基の場合より、前記Ｒ３およびＲ４がアリール基で置換されたシクロアルキル基である化合物の発光波長がより短波長領域で緑色（Ｇｒｅｅｎ）発光をするフィルムを製造するのに好適であり、駆動耐久性に優れる。本明細書の一実施態様において、前記Ｒ３およびＲ４は、互いに同一または異なり、それぞれ独立に、フェニル基で置換されたシクロヘキシル基である。
【００５０】
本明細書の一実施態様において、前記Ｒ１は、水素；重水素；置換もしくは非置換のアルキル基；置換もしくは非置換のシクロアルキル基；置換もしくは非置換のアルコキシ基；置換もしくは非置換のアリールオキシ基；置換もしくは非置換のアリール基；または置換もしくは非置換のヘテロアリール基である。
【００５１】
本明細書の一実施態様において、前記Ｒ１は、水素；または置換もしくは非置換のシクロアルキル基である。
【００５２】
本明細書の一実施態様において、前記Ｒ１は、水素；置換もしくは非置換のシクロヘキシル基；置換もしくは非置換のシクロペンチル基；置換もしくは非置換のシクロヘプチル基；置換もしくは非置換のシクロオクチル基；または置換もしくは非置換のフェノキシ基である。
【００５３】
本明細書の一実施態様において、前記Ｒ１は、水素；または置換もしくは非置換のシクロヘキシル基である。
【００５４】
本明細書の一実施態様において、前記Ｒ１は、水素；アリール基で置換されたシクロヘキシル基；または置換もしくは非置換のフェノキシ基である。
【００５５】
本明細書の一実施態様において、前記Ｒ１は、水素；アルキル基、シアノ基、フルオロアルキル基、アルコキシ基、またはアリール基で置換もしくは非置換のシクロヘキシル基；またはアルキル基、シアノ基、フルオロアルキル基、アルコキシ基、またはアリール基で置換もしくは非置換のフェノキシ基である。
【００５６】
本明細書の一実施態様において、前記Ｒ１は、水素；アルキル基、アリール基、またはアルコキシ基で置換もしくは非置換のシクロヘキシル基；またはアルキル基、シアノ基、フルオロアルキル基、またはアリール基で置換もしくは非置換のフェノキシ基である。
【００５７】
本明細書の一実施態様において、前記Ｒ１は、水素、メチル基、エチル基、プロピル基、ブチル基、フェニル基、ナフチル基、またはメトキシ基で置換もしくは非置換のシクロヘキシル基；またはメチル基、エチル基、プロピル基、ブチル基、シアノ基、トリフルオロメチル基、またはフェニル基で置換もしくは非置換のフェノキシ基である。
【００５８】
本明細書の一実施態様において、前記Ｒ１は、水素；またはフェニル基で置換されたシクロヘキシル基である。
【００５９】
本明細書の一実施態様において、前記Ｒ２およびＲ５は、互いに同一または異なり、それぞれ独立に、水素；重水素；シアノ基；ニトロ基；イミド基；アミド基；カルボニル基；エステル基；置換もしくは非置換のフルオロアルキル基；置換もしくは非置換のスルホニル基；置換もしくは非置換のスルホンアミド基；または置換もしくは非置換のアリール基である。
【００６０】
本明細書の一実施態様において、前記Ｒ２およびＲ５は、互いに同一または異なり、それぞれ独立に、水素；シアノ基；エステル基；またはアリール基である。
【００６１】
本明細書の一実施態様において、前記Ｒ２およびＲ５は、互いに同一または異なり、それぞれ独立に、水素；シアノ基；−Ｃ（＝Ｏ）ＯＲ１０４；またはアリール基であり、
【００６２】
Ｒ１０４は、置換もしくは非置換の炭素数１〜２０の直鎖もしくは分枝鎖のフルオロアルキル基である。
【００６３】
本明細書の一実施態様において、前記Ｒ１０４は、炭素数１〜５の直鎖のフルオロアルキル基である。
【００６４】
本明細書の一実施態様において、前記Ｒ１０４は、トリフルオロメチル基；ペンタフルオロエチル基；またはヘプタフルオロプロピル基である。
【００６５】
本明細書の一実施態様において、前記Ｒ２およびＲ５は、互いに同一または異なり、それぞれ独立に、水素；シアノ基；−Ｃ（＝Ｏ）ＯＲ１０４；またはフェニル基であり、前記Ｒ１０４は、ヘプタフルオロプロピル基である。
【００６６】
本明細書の一実施態様において、前記Ｒ６は、水素である。
【００６７】
本明細書の一実施態様において、前記Ｘ１およびＸ２は、互いに同一または異なり、それぞれ独立に、ハロゲン基、シアノ基、置換もしくは非置換のアルコキシ基、または置換もしくは非置換のアリールオキシ基である。
【００６８】
本明細書の一実施態様において、前記Ｘ１およびＸ２は、互いに同一または異なり、それぞれ独立に、ハロゲン基、またはシアノ基である。
【００６９】
本明細書の一実施態様において、前記Ｘ１およびＸ２は、互いに同一または異なり、それぞれ独立に、ハロゲン基である。
【００７０】
本明細書の一実施態様において、前記Ｘ１およびＸ２は、Ｆである。
【００７１】
本明細書の一実施態様によれば、前記Ｒ１、Ｒ３およびＲ４は、下記表１から選択されてもよく、前記Ｒ２およびＲ５は、下記表２から選択されてもよいし、前記Ｒ６は、水素であり、前記Ｘ１およびＸ２は、下記表３から選択されてもよい。
［表１］
【表１】
0006891381.tif 000005
【表２】
0006891381.tif 000006
【表３】
0006891381.tif 000007
【表４】
0006891381.tif 000008
【表５】
0006891381.tif 000009
［表２］
【表６】
0006891381.tif 000010
【表７】
0006891381.tif 000011
［表３］
【表８】
0006891381.tif 000012
【００７２】
本明細書の一実施態様において、前記化学式１で表される化合物は、最大吸収ピークが４８０ｎｍ〜５９０ｎｍである。
【００７３】
本明細書の一実施態様において、前記化学式１で表される化合物は、最大発光ピークが４９０ｎｍ〜６００ｎｍである。
【００７４】
本明細書の一実施態様において、前記最大吸収ピークと最大発光ピークは、本明細書の化合物をトルエンに溶解して１０−５［Ｍ］で製造した溶液の光学物性をＵＶ−ｖｉｓとＦｌｕｏｒｅｓｃｅｎｃｅで測定した値を意味する。
【００７５】
本明細書の一実施態様によれば、樹脂マトリックス；および前記樹脂マトリックス内に分散した、化学式１で表される化合物を含む色変換フィルムを提供する。
【００７６】
前記色変換フィルム中の前記化学式１で表される化合物の含有量は、０．００１〜１０重量％の範囲内であってもよい。
【００７７】
前記色変換フィルムは、前記化学式１で表される化合物を１種含んでもよく、２種以上含んでもよい。
【００７８】
前記色変換フィルムは、前記化学式１で表される化合物のほか、追加の蛍光物質をさらに含んでもよい。青色光を発光する光源を用いる場合には、前記色変換フィルムは、緑色発光蛍光物質と赤色発光蛍光物質がすべて含まれることが好ましい。また、青色光と緑色光を発光する光源を用いる場合には、前記色変換フィルムは、赤色発光蛍光物質のみを含むことができる。ただし、これに限定されるものではなく、青色光を発光する光源を用いる場合でも、緑色発光蛍光物質を含む別途のフィルムを積層する場合、前記色変換フィルムは、赤色発光化合物のみを含むことができる。逆に、青色光を発光する光源を用いる場合でも、赤色発光蛍光物質を含む別途のフィルムを積層する場合、前記色変換フィルムは、緑色発光化合物のみを含むことができる。
【００７９】
前記色変換フィルムは、樹脂マトリックス；および前記樹脂マトリックス内に分散し、前記化学式１で表される化合物と異なる波長の光を発光する化合物を含む追加の層をさらに含んでもよい。前記化学式１で表される化合物と異なる波長の光を発光する化合物も、前記化学式１で表現される化合物であってもよく、公知の他の蛍光物質であってもよい。
【００８０】
前記樹脂マトリックスの材料は、熱可塑性高分子または熱硬化性高分子であることが好ましい。具体的には、前記樹脂マトリックスの材料としては、ポリメチルメタクリレート（ＰＭＭＡ）のようなポリ（メタ）アクリル系、ポリカーボネート系（ＰＣ）、ポリスチレン系（ＰＳ）、ポリアリーレン系（ＰＡＲ）、ポリウレタン系（ＴＰＵ）、スチレン−アクリロニトリル系（ＳＡＮ）、ポリビニリデンフルオライド系（ＰＶＤＦ）、改質されたポリビニリデンフルオライド系（ｍｏｄｉｆｉｅｄ−ＰＶＤＦ）などが使用できる。
【００８１】
本明細書の一実施態様によれば、前述した実施態様に係る色変換フィルムが追加的に光拡散粒子を含む。輝度を向上させるために、従来使用される光拡散フィルムの代わりに、光拡散粒子を色変換フィルムの内部に分散させることにより、別途の光拡散フィルムを用いることに比べて、付着工程を省略できるだけでなく、より高い輝度を示すことができる。
【００８２】
光拡散粒子としては、樹脂マトリックスと屈折率の高い粒子が使用可能であり、例えば、ＴｉＯ２、シリカ、ボロシリケート、アルミナ、サファイア、空気または他のガス、空気−またはガス−充填された中空ビーズまたは粒子（例えば、空気／ガス−充填されたガラスまたはポリマー）；ポリスチレン、ポリカーボネート、ポリメチルメタクリレート、アクリル、メチルメタクリレート、スチレン、メラミン樹脂、ホルムアルデヒド樹脂、またはメラミンおよびホルムアルデヒド樹脂をはじめとするポリマー粒子、またはこれらの任意の好適な組み合わせが使用可能である。
【００８３】
前記光拡散粒子の粒径は、０．１マイクロメートル〜５マイクロメートルの範囲内、例えば、０．３マイクロメートル〜１マイクロメートルの範囲内であってもよい。光拡散粒子の含有量は、必要に応じて決定可能であり、例えば、樹脂マトリックス１００重量部を基準として１〜３０重量部の範囲内であってもよい。
【００８４】
前述した実施態様に係る色変換フィルムは、厚さが２マイクロメートル〜２００マイクロメートルであってもよい。特に、前記色変換フィルムは、厚さが２マイクロメートル〜２０マイクロメートルの薄い厚さにおいても高い輝度を示すことができる。これは、単位体積上に含まれる蛍光物質分子の含有量が量子ドットに比べて高いからである。
【００８５】
前述した実施態様に係る色変換フィルムは、一面に基材が備えられる。この基材は、前記色変換フィルムの製造時、支持体としての機能を果たすことができる。基材の種類としては特に限定されず、透明で、前記支持体としての機能を果たせるものであればその材質や厚さに限定されない。ここで、透明とは、可視光線透過率が７０％以上であることを意味する。例えば、前記基材としては、ＰＥＴフィルムが使用できる。
【００８６】
前述した色変換フィルムは、前述した化学式１で表される化合物が溶解した樹脂溶液を基材上にコーティングし、乾燥するか、前述した化学式１で表される化合物を樹脂とともに押出してフィルム化することにより製造できる。
【００８７】
前記樹脂溶液中には前述した化学式１で表される化合物が溶解しているため、化学式１で表される化合物が溶液中に均質に分布する。これは、別途の分散工程を必要とする量子ドットフィルムの製造工程とは異なる。
【００８８】
前記化学式１で表される化合物が溶解した樹脂溶液は、溶液中に前述した化学式１で表される化合物が樹脂に溶けている状態であれば、その製造方法は特に限定されない。
【００８９】
一例によれば、前記化学式１で表される化合物が溶解した樹脂溶液は、化学式１で表される化合物を溶媒に溶かして第１溶液を用意し、樹脂を溶媒に溶かして第２溶液を用意し、前記第１溶液と第２溶液とを混合する方法により製造できる。前記第１溶液と第２溶液とを混合する時、均質に混ぜることが好ましい。しかし、これに限定されず、溶媒に化学式１で表される化合物と樹脂を同時に添加して溶かす方法、溶媒に化学式１で表される化合物を溶かしてから樹脂を添加して溶かす方法、溶媒に樹脂を溶かしてから化学式１で表される化合物を添加して溶かす方法などが使用できる。
【００９０】
前記溶液中に含まれている樹脂としては、前述した樹脂マトリックス材料、この樹脂マトリックス樹脂に硬化可能なモノマー、またはこれらの混合が使用できる。例えば、前記樹脂マトリックス樹脂に硬化可能なモノマーとしては、（メタ）アクリル系モノマーがあり、これは、ＵＶ硬化によって樹脂マトリックス材料に形成される。このように硬化可能なモノマーを用いる場合、必要に応じて、硬化に必要な開始剤がさらに添加されてもよい。
【００９１】
前記溶媒としては特に限定されず、前記コーティング工程に悪影響を及ぼすことなく、後の乾燥によって除去できるものであれば特に限定されない。前記溶媒の非制限的な例としては、トルエン、キシレン、アセトン、クロロホルム、各種アルコール系溶媒、ＭＥＫ（メチルエチルケトン）、ＭＩＢＫ（メチルイソブチルケトン）、ＥＡ（エチルアセテート）、ブチルアセテート、ＤＭＦ（ジメチルホルムアミド）、ＤＭＡｃ（ジメチルアセトアミド）、ＤＭＳＯ（ジメチルスルホキシド）、ＮＭＰ（Ｎ−メチル−ピロリドン）などが使用可能であり、１種または２種以上が混合されて使用可能である。前記第１溶液と第２溶液を用いる場合、これらそれぞれの溶液に含まれる溶媒は、同一でも、異なっていてもよい。前記第１溶液と前記第２溶液に互いに異なる種類の溶媒が使用される場合にも、これらの溶媒は、互いに混合できるように相溶性を有することが好ましい。
【００９２】
前記化学式１で表される化合物が溶解した樹脂溶液を基材上にコーティングする工程は、ロールツーロール工程を用いることができる。例えば、基材が巻取られたロールから基材を解いた後、前記基材の一面に前記化学式１で表される化合物が溶解した樹脂溶液をコーティングし、乾燥した後、これを再びロールに巻取る工程で行われる。ロールツーロール工程を用いる場合、前記樹脂溶液の粘度を前記工程が可能な範囲で決定することが好ましく、例えば、２００〜２，０００ｃｐｓの範囲内で決定することができる。
【００９３】
前記コーティング方法としては、公知の多様な方式を利用することができ、例えば、ダイ（ｄｉｅ）コーターが用いられてもよく、コンマ（ｃｏｍｍａ）コーター、逆コンマ（ｒｅｖｅｒｓｅ  ｃｏｍｍａ）コーターなどの多様なバーコーティング方式が用いられてもよい。
【００９４】
前記コーティングの後に乾燥工程を行う。乾燥工程は、溶媒を除去するのに必要な条件で行うことができる。例えば、基材がコーティング工程時に進行する方向に、コーターに隣接して位置したオーブンで溶媒が十分に揮発する条件で乾燥して、基材上に所望の厚さおよび濃度の化学式１で表される化合物をはじめとする蛍光物質を含む色変換フィルムを得ることができる。
【００９５】
前記溶液中に含まれる樹脂として前記樹脂マトリックス樹脂に硬化可能なモノマーを用いる場合、前記乾燥前に、または乾燥と同時に硬化、例えば、ＵＶ硬化を行うことができる。
【００９６】
前記化学式１で表される化合物を樹脂とともに押出してフィルム化する場合には、当技術分野で知られている押出方法を利用することができ、例えば、化学式１で表される化合物をポリカーボネート系（ＰＣ）、ポリ（メタ）アクリル系、スチレン−アクリロニトリル系（ＳＡＮ）のような樹脂をともに押出することにより色変換フィルムを製造することができる。
【００９７】
本明細書の一実施態様によれば、前記色変換フィルムは、少なくとも一面に保護フィルムまたはバリアフィルムが備えられる。保護フィルムおよびバリアフィルムとしては、当技術分野で知られているものが使用できる。
【００９８】
本明細書の一実施態様によれば、前述した色変換フィルムを含むバックライトユニットを提供する。前記バックライトユニットは、前記色変換フィルムを含むことを除けば、当技術分野で知られているバックライトユニット構成を有することができる。図１に一例によるバックライトユニット構造の模式図を示した。図１によるバックライトユニットは、側鎖型光源１０１と、光源を取り囲む反射板１０２と、前記光源から直接発光するか、前記反射板で反射した光を誘導する導光板１０３と、前記導光板の一面に備えられた反射層１０４と、前記導光板の前記反射層に対向する面の反対面に備えられた色変換フィルム１０５とを含む。図１で導光板の光分散パターンは１０６で表示した。導光板の内部に流入した光は、反射、全反射、屈折、透過などの光学的過程の繰り返しで不均一な光分布を有するが、これを均一な明るさに誘導するために２次元的な光分散パターンを利用することができる。しかし、本発明の範囲が図１によって限定されるものではなく、光源は、側鎖型だけでなく、直下型が用いられてもよいし、反射板や反射層は、必要に応じて省略されるか、他の構成に代替されてもよいし、必要に応じて、追加のフィルム、例えば、光拡散フィルム、集光フィルム、輝度向上フィルムなどがさらに追加的に備えられてもよい。
【００９９】
本明細書の一実施態様によれば、前記バックライトユニットを含むディスプレイ装置を提供する。バックライトユニットを含むディスプレイ装置であれば特に限定されず、ＴＶ、コンピュータのモニタ、ノートパソコン、携帯電話などに含まれる。
【実施例】
【０１００】
以下、本明細書を具体的に説明するために実施例を挙げて詳細に説明する。しかし、本明細書に係る実施例は種々の異なる形態に変形可能であり、本出願の範囲が以下に詳述する実施例に限定されると解釈されない。本出願の実施例は、当業界における平均的な知識を有する者に本明細書をより完全に説明するために提供されるものである。
【０１０１】
［比較例］
【化４】
0006891381.tif 000013
［化合物Ａ］
【０１０２】
［製造例］
【化５】
0006891381.tif 000014
【０１０３】
＜Ａ−１の製造＞
ピロール（２ｇ、２３．８ｍｍｏｌ）をジクロロメタンに溶解させた後、２−ニトロベンズアルデヒド（１．２ｇ、１１．９ｍｍｏｌ）を添加して約１５分間撹拌した後、トリフルオロ酢酸を１〜２滴添加して、１２時間常温で撹拌した。この後、２，３−ジクロロ−５，６−ジシアノ−ｐ−ベンゾキノン（２．７ｇ、１１．９ｍｍｏｌ）を添加した後、１５分追加撹拌した。撹拌した混合物にＤＩＥＡ（Ｎ，Ｎ−ジイソプロピルエチルアミン）（２１．５ｇ、１６６ｍｍｏｌ）を添加し、この後、ボロントリフルオライド−エチルエーテルコンプレックス（２５ｇ、１７８ｍｍｏｌ）をゆっくり添加し、追加的に５時間を撹拌した。撹拌を完了した後、水で反応を終了し、ジクロロメタンを用いて有機層を抽出し、抽出された物質を濃縮して、カラムクロマトグラフィーを用いて中間体Ａ−１を合成した。
【０１０４】
＜化合物Ａの製造＞
中間体Ａ−１（１ｅｑ）、トリフェニルホスフィン（５ｅｑ）、ｏ−ジクロロベンゼン５ｍＬを１５０℃で２４時間撹拌する。撹拌完了後に反応を終結させ、カラムを通して化合物Ａを分離する。
【０１０５】
１Ｈ  ＮＭＲ（４００ＭＨｚ，ＣＤＣｌ３）δ：１０．５３（ｓ，１Ｈ），８．５４（ｄ，Ｊ＝８．６Ｈｚ，１Ｈ），７．９５（ｄ，１Ｈ），７．６８（ｓ，１Ｈ），７．６４−７．５９（ｍ，１Ｈ），７．５１−７．４３（ｍ，２Ｈ），７．３８（ｄ，１Ｈ），６．６１−６．５２（ｍ，１Ｈ），６．２２（ｄ，１Ｈ）
【０１０６】
［化合物Ａ］を用いたフィルムの製造方法
製造された［化合物Ａ］を用いて緑色発光色変換フィルムの製造に用いた。具体的には、ＳＡＮ高分子１００重量％対比、緑色発光物質の［化合物Ａ］を０．５重量％比で添加し、ディフューザ粒子を３重量％を入れて、ＤＭＦ（ｄｉｍｅｔｈｙｌｆｏｒｍａｍｉｄｅ）溶媒に固形分３０％水準の溶液を用いてペットフィルム上にコーティングを進行させて緑色発光色変換フィルムを製造した。製造された緑色変換フィルムをもって、ブルーＬＥＤ光源を用いて１６０ｍｍ×９０ｍｍのバックライトユニットを製造した。製造されたバックライトユニットで光学物性を確認し、製造された色変換フィルムの発光スペクトルを分光放射輝度計（ＴＯＰＣＯＮ社のＳＲ  ｓｅｒｉｅｓ）で測定した。
【０１０７】
実施例１
【化６】
0006891381.tif 000015
［化合物Ｂ］
【０１０８】
［製造例］
＜化合物Ｂの製造＞
【化７】
0006891381.tif 000016
【０１０９】
化合物Ａ（１．６ｍｍｏｌ）をＤＭＦ（ｄｉｍｅｔｈｙｌｆｏｒｍａｍｉｄｅ）に溶解させた後、Ｍｎ（ＯＡｃ）３（８ｍｍｏｌ）とポタシウム２−フェニルシクロヘキシルトリフルオロボレート（Ｐｏｔａｓｓｉｕｍ  ２−ｐｈｅｎｙｌｃｙｃｌｏｈｅｘｙｌｔｒｉｆｌｕｏｒｏｂｏｒａｔｅ）（３．２ｍｍｏｌ）を添加して、８０℃で５時間撹拌させた後、反応を終了した。水とエチルアセテートを用いて有機層を抽出し、抽出された物質を濃縮して、カラムクロマトグラフィーを用いて［化合物Ｂ］を確保した。
【０１１０】
１Ｈ  ＮＭＲ（４００ＭＨｚ，ＤＭＳＯ）δ：１１．７（ｓ，１Ｈ），８．３５（ｄ，Ｊ＝２．０Ｈｚ，１Ｈ），８．１０（ｄ  Ｊ＝１．５Ｈｚ，１Ｈ），７．９０−７．５２（ｍ，９Ｈ），７．４４−７．３８（ｍ，４Ｈ），７．３８（ｄ，２．１Ｈｚ  １Ｈ），６．６１−６．５２（ｍ，１Ｈ），６．２２（ｄ，１Ｈ），３．１５−３．１３（ｍ，２Ｈ），２．７３−２．６８（ｍ，２Ｈ），１．４２−１．３９（ｍ，４Ｈ），１．２０−１．００（ｍ，１２Ｈ）
【０１１１】
［化合物Ｂ］を用いたフィルムの製造方法
製造された［化合物Ｂ］を用いて緑色発光色変換フィルムの製造に用いた。具体的には、ＳＡＮ高分子１００重量％対比、緑色発光物質の［化合物Ｂ］を０．５重量％で添加し、ディフューザ粒子を３重量％を入れて、ＤＭＦ（ｄｉｍｅｔｈｙｌｆｏｒｍａｍｉｄｅ）溶媒に固形分３０％水準の溶液を用いてペットフィルム上にコーティングを進行させて緑色発光色変換フィルムを製造した。製造された緑色変換フィルムをもって、ブルーＬＥＤ光源を用いて１６０ｍｍ×９０ｍｍのバックライトユニットを製造した。製造されたバックライトユニットで光学物性を確認し、製造された色変換フィルムの発光スペクトルを分光放射輝度計（ＴＯＰＣＯＮ社のＳＲ  ｓｅｒｉｅｓ）で測定した。
【０１１２】
実施例２
【化８】
0006891381.tif 000017
［化合物Ｃ］
【０１１３】
＜化合物Ｃの製造＞
化合物Ｂの製造方法において、ポタシウム２−フェニルシクロヘキシルトリフルオロボレート（Ｐｏｔａｓｓｉｕｍ  ２−ｐｈｅｎｙｌｃｙｃｌｏｈｅｘｙｌｔｒｉｆｌｕｏｒｏｂｏｒａｔｅ）の代わりにポタシウム２−メチルシクロヘキシルトリフルオロボレート（Ｐｏｔａｓｓｉｕｍ  ２−ｍｅｔｈｙｌｃｙｃｌｏｈｅｘｙｌｔｒｉｆｌｕｏｒｏｂｏｒａｔｅ）を用いたことを除けば、同様に製造した。
【０１１４】
１Ｈ  ＮＭＲ（４００ＭＨｚ，ＤＭＳＯ）δ：８．２（ｄ，ｄ，Ｊ＝２．０Ｈｚ，１Ｈ），７．８５（ｄ，Ｊ＝２．０Ｈｚ，１Ｈ），７．３０−７．０３（ｍ，３Ｈ），６．６２（ｂｓ，１Ｈ），６．２２（ｓ，１Ｈ），５．９８（ｓ，１Ｈ）２．６２（ｍ，２Ｈ），２．１６−１．５０（ｍ，１８Ｈ），０．９０−０．８５（ｍ，６Ｈ）
【０１１５】
［化合物Ｃ］を用いたフィルムの製造方法
製造された［化合物Ｃ］を用いて緑色発光色変換フィルムの製造に用いた。具体的には、ＳＡＮ高分子１００重量％対比、緑色発光物質の［化合物Ｂ］を０．５重量％比で添加し、ディフューザ粒子を３重量％を入れて、ＤＭＦ（ｄｉｍｅｔｈｙｌｆｏｒｍａｍｉｄｅ）溶媒に固形分３０％水準の溶液を用いてペットフィルム上にコーティングを進行させて緑色発光色変換フィルムを製造した。製造された緑色変換フィルムをもって、ブルーＬＥＤ光源を用いて１６０ｍｍ×９０ｍｍのバックライトユニットを製造した。製造されたバックライトユニットで光学物性を確認し、製造された色変換フィルムの発光スペクトルを分光放射輝度計（ＴＯＰＣＯＮ社のＳＲ  ｓｅｒｉｅｓ）で測定した。
【０１１６】
前記比較例、実施例１および２で製造されたバックライトユニットの最大発光波長を測定して、下記表４に示した。
［表４］
【表９】
0006891381.tif 000018
【０１１７】
＜耐光性の測定方法＞
ブルーＬＥＤ光源を用いて１６０ｍｍ×９０ｍｍのバックライトユニットを製造した。製造されたバックライトユニットで製造された緑色変換フィルムの光学物性を確認し、この製造されたバックライトユニットを６０℃の温度のチャンバで持続的に駆動して発光フィルムの耐光性評価を進行させた。
［表５］
【表１０】
0006891381.tif 000019
【０１１８】
前記表４および５を通して、Ｒ３およびＲ４位置に置換基が結合した化合物ＢおよびＣは、短波長領域の緑色（Ｇｒｅｅｎ）発光フィルムを製造することができ、駆動耐久性も向上することが分かった。
【０１１９】
具体的には、比較例の化合物Ａの場合、Ｒ３およびＲ４が水素である化合物に相当し、実施例１および２のＲ３およびＲ４がアルキル基またはアリール基で置換されたシクロアルキル基である化合物と比較して耐光性に劣ることを確認した。
【０１２０】
また、Ｒ３およびＲ４がアリール基で置換されたシクロアルキル基である化合物Ｂが、Ｒ３およびＲ４がアルキル基で置換されたシクロアルキル基である化合物Ｃより高い耐光性を有することを確認した。
【符号の説明】
【０１２１】
１０１：側鎖型光源
１０２：反射板
１０３：導光板
１０４：反射層
１０５：色変換フィルム
１０６：光分散パターン
【図１】
0006891381.tif 000025